(57)【要約】少なくとも１種のホットメルト接着剤と、少なくとも１種のバインダーとから成る新規なバインダー組成物。この組成物は多層構造体および包装材料で有用。【特許請求の範囲】
【請求項１】
少なくとも１種のホットメルト接着剤と、少なくとも１種のバインダーとから成る組成物。
【請求項２】
２０〜９９重量％のホットメルト接着剤と、８０〜１重量％のバインダーとから成る請求項１に記載の組成物。
【請求項３】
６０〜９０重量％のホットメルト接着剤と、４０〜１０重量％のバインダーとから成る請求項２記載の組成物。
【請求項４】
２０〜９９重量％のバインダーと、８０〜１重量％のホットメルト接着剤とから成る請求項１に記載の組成物。
【請求項５】
６０〜９０重量％のバインダーと、４０〜１０重量％の接着剤とから成る請求項４記載の組成物。
【請求項６】
ホットメルト接着剤が下記組成（重量％）を有する請求項１〜５のいずれか一項に記載の組成物（全体で１００重量％）：
（i）４０〜８０％の熱可塑性エラストマー、
（ii）２０〜６０％の粘着樹脂、
（iii）３０％以下の添加剤。
【請求項７】
バインダーがＥＶＡ樹脂をベースにしたバインダーであり、このＥＶＡ樹脂に必要に応じて無水マレイン酸がグラフトされていてもよい請求項１〜６のいずれか一項に記載の組成物。
【請求項８】
バインダーがメタロセンＰＥをベースにしたバインダーである請求項１〜６のいずれか一項に記載の組成物。
【請求項９】
バインダーが粘着剤を含む請求項１〜８のいずれか一項に記載の組成物。
【請求項１０】
少なくとも１種の非エラストマー性ポリマーと、少なくとも１種のエラストマー性ポリマーとから成るホットメルト組成物。
【請求項１１】
非エラストマー系ポリマーがＥＶＡ、ＰＥ、ＰＰ、ＥＥＡの中から選択され、および／または、エラストマー系ポリマーが熱可塑性エラストマーまたはスチレンブロックコポリマータイプのゴム、ブタジエンをベースにしたポリマ−およびエチレン−プロピレンコポリマーの中から選択される請求項１０に記載の組成物。
【請求項１２】
６０〜９０重量％のホットメルト接着剤と、４０〜１０重量％のＥＶＡ樹脂とから成るホットメルト組成物。
【請求項１３】
ホットメルト接着剤が下記組成（重量％）を有する請求項１０〜１２のいずれか一項に記載の組成物（全体で１００重量％）：
（i）４０〜８０％のポリマー、
（ii）２０〜６０％の粘着樹脂、
（iii）３０％以下の添加剤。
【請求項１４】
１５０℃で500,000〜1,000,000cPの粘度を有する請求項１〜１３のいずれか一項に記載の組成物。
【請求項１５】
各成分の混合によって請求項１〜１４のいずれか一項に記載の組成物を製造することを特徴とする方法。
【請求項１６】
下記(ａ)〜(ｃ)で構成される多層構造体：
(ａ)ポリエチレン層、
(ｂ)請求項１〜１４のいずれか一項に記載の組成物から成る層、
(ｃ)ポリマー層。
【請求項１７】
下記(ａ)〜(ｅ)で構成される多層構造体：
(ａ)ポリエチレン層、
(ｂ)バインダー層、
(ｃ)請求項２、３、６〜９および１４のいずれか一項に記載の組成物から成る層、
(ｄ)バインダー層、
(ｅ)ポリマー層、
（ここで、層（ｂ）と（ｄ）のバインダーおよび（ｃ）の組成物中に含まれるバインダーは同じでも異なっていてもよい）
【請求項１８】
下記(ａ)〜(ｅ)で構成される多層構造体：
(ａ)ポリエチレン層、
(ｂ)請求項４〜９および１４のいずれか一項に記載の組成物から成る層、
(ｃ)ホットメルト接着剤層、
(ｄ)請求項４〜９および１４のいずれか一項に記載の組成物から成る層、
(ｅ)ポリマー層、
（ここで、層（ｂ）と（ｄ）のバインダーと（ｃ）の組成物中に含まれるバインダーは同じでも異なっていてもよい）
【請求項１９】
下記(ａ)〜(ｅ)で構成される多層構造体：
(ａ)ポリエチレン層、
(ｂ)バインダーの層、好ましくはEVAおよび／またはメタロセンＰＥをベースとするバインダーの層、
(ｃ)請求項１０〜１４のいずれか一項に記載の組成物から成る層、
(ｄ)バインダーの層、好ましくはEVAおよび／またはメタロセンＰＥをベースとするバインダーの層、
(ｅ)ポリマー層。
【請求項２０】
ポリマー層（ｃ）または（ｅ）が複合化可能層である請求項１６〜１９のいずれか一項に記載の多層構造体。
【請求項２１】
複合化可能層をコロナ処理する請求項１６〜１９のいずれか一項に記載の多層構造体。
【請求項２２】
コロナ処理した複合化可能層のポリマーが３８〜４４ｍＮ／ｍの表面張力を有する請求項１６〜１９のいずれか一項に記載の多層構造体。
【請求項２３】
各層の成分を共押出しすることを特徴とする請求項１６〜２２のいずれか一項に記載の多層構造体の製造方法。
【請求項２４】
請求項１６〜２２のいずれか一項に記載の構造体を有する再密封可能な包装材料。
【請求項２５】
支持層、複合化可能層、請求項１〜１４のいずれか一項に記載の組成物の層および剥離可能な溶着層から成る容器（Ａ）と、第２の溶着層と第２の支持層とから成る上記の容器と対向した蓋（Ｂ）とから成り、溶着層が溶着部に沿って溶着されている再密封可能な包装材料。
【請求項２６】
支持層と、この支持層に支持された請求項１６〜２２のいずれか一項に記載の構造体とから成る容器（Ａ）と、第２の溶着層と第２の支持層とから成る上記容器と対向した蓋（Ｂ）とから成り、溶着層が溶着部に沿って溶着されている再密封可能な包装材料。
【請求項２７】
支持層、複合化可能層、請求項１〜１４のいずれか一項に記載の組成物の層および剥離可能な溶着層から成る蓋（Ａ）と、第２の溶着層と第２の支持層とから成る上記の蓋と対向した容器（Ｂ）とから成り、溶着層が溶着部に沿って溶着されている再密封可能な包装材料。
【請求項２８】
支持層と、この支持層に支持された請求項１６〜２２のいずれか一項に記載の構造体とから成る蓋（Ａ）と、第２の溶着層と第２の支持層とから成る上記の蓋と対向した容器（Ｂ）とから成り、溶着層が溶着部に沿って溶着されている再密封可能な包装材料。
【請求項２９】
支持層、複合化可能層、請求項１〜１４のいずれか一項に記載の組成物の層および剥離可能な溶着層から成る第１のフィルム（Ａ）と、この第１のフィルムと対向した第１のフィルムと同一な第２のフィルム（Ｂ）とから成り、溶着層が溶着部に沿って溶着されている再密封可能な包装材料。
【請求項３０】
支持層と、この支持層に支持された請求項１６〜２２のいずれか一項に記載の構造とから成る第１のフィルム（Ａ）と、この第１のフィルムと対向した第１のフィルムと同一な第２のフィルム（Ｂ）とから成り、溶着層が溶着部に沿って溶着されている再密封可能な包装材料。
【発明の詳細な説明】
【技術分野】
【０００１】
本発明は新規な結合組成物（bonding composition）と、その製造方法と、剥した後に再密封が可能な構造(peelable/repositionable structure)を有する包装材料におけるその使用に関するものである。
【背景技術】
【０００２】
剥した後に再密封が可能な構造を有する包装材料は種々知られている。この構造は一般に蓋が溶着された容器（例えばトレー）である。蓋は溶着層（一般にポリエチレン）と、永久接着層（一般にホットメルト）と、表面層（一般にＰＥＴ、ＰＡ、ＯＰＡ、ＯＰＰで、バリヤ層となる）とから成り、必要な場合にはこれらの層の間のバインダー層を有する全体で３層または５層をしている。この蓋はトレー上の一般に同じ材料で作られた対応する溶着層に溶着線に沿って溶着されている。２つのＰＥの溶着層はこの溶着部で互いに溶着されており、使用者が蓋を引き剥がすと、２つのＰＥの溶着層がこの溶着部で破断するが、溶着層のＰＥはこの溶着時に溶着されるため、接着剤が裸になって出てくる。従って、使用者はこの接着剤を表面層と接触させ、接着剤に「糊、bonding」の役目をさせて蓋を再密封させることができる。接着剤は剥離したときに片側の露出面だけに残るようにすることも、両面に残るようにすることもできる。
この接着剤は一般にホットメルト接着剤でなり、このホットメルト接着剤は（共）押出し、張り合せ、積層等の方法で加熱状態で塗布される。接着剤を蓋側ではなく、トレー側に塗布することもできる。
【０００３】
上記のような構造は例えば下記特許出願および特許に記載されている：
【特許文献１】
国際特許出願ＷＯ−Ａ−９７１９８６７号、
【０００４】
【特許文献２】
米国特許出願Ａ−４６７３６０１号、
【０００５】
【特許文献３】
フランス国特許出願Ａ−２６６９６０７号、
【０００６】
【特許文献４】
欧州特許出願Ａ−０６６１１５４号、
【０００７】
【特許文献５】
国際特許出願ＷＯ−Ａ−９３０８９８２号、
【０００８】
【特許文献６】
米国特許Ｐ−５０６１５３２号、
【０００９】
【特許文献７】
米国特許出願Ａ−３３３５９３９号、
【００１０】
【特許文献８】
米国特許出願Ａ−５０８９３２０号、
【００１１】
【特許文献９】
米国特許出願Ａ−４９１３３０７号、
【００１２】
【特許文献１０】
米国特許出願Ａ−５３８２４７２号、
【００１３】
【特許文献１１】
米国特許出願Ａ−５１４５７３７号、
【００１４】
【特許文献１２】
英国特許出願Ａ−１５３６４２８号、
【００１５】
【特許文献１３】
英国特許出願Ａ−１４６１６９８号、
【００１６】
【特許文献１４】
米国特許出願Ａ−４２８０６５３号、
【００１７】
【特許文献１５】
米国特許出願Ａ−４３８１８４８号、
【００１８】
【特許文献１６】
米国特許出願Ａ−４４３８８５０号、
【００１９】
【特許文献１７】
欧州特許出願Ａ−０５５４１５２号、
【００２０】
【特許文献１８】
米国特許出願Ａ−４６９３３９０号、
【００２１】
【特許文献１９】
米国特許出願Ａ−４８０１０４１号、
【００２２】
【特許文献２０】
米国特許出願Ａ−４８５８７８０号、
【００２３】
【特許文献２１】
米国特許出願Ａ−３９４６８７２号、
【００２４】
【特許文献２２】
米国特許出願Ａ−５６８６１２７号、
【００２５】
【特許文献２３】
米国特許出願Ａ−５３１６６０３号、
【００２６】
【特許文献２４】
米国特許出願Ａ−５１７８２９３号、
【００２７】
【特許文献２５】
米国特許Ｐ−３４５４２１０号、
【００２８】
【特許文献２６】
国際特許出願ＷＯ−Ａ−９６４０５０４号、
【００２９】
【特許文献２７】
英国特許出願Ａ−５１４５７３７号、
【００３０】
【特許文献２８】
国際特許出願ＷＯ−Ａ−９６４０５０４号、
【００３１】
【特許文献２９】
欧州特許出願Ａ−０４０３３９３号、
【００３２】
【特許文献３０】
欧州特許出願Ａ−０３０６９８２号、
【００３３】
【特許文献３１】
米国特許出願Ａ−５７４７１２７号、
【００３４】
【特許文献３２】
欧州特許出願Ａ−１００６０５６号。
【００３５】
この構造を有する包装材料は現在では極めて一般的であるが、開封時の開封特性を最適化することが望まれている。すなわち、ホットメルト接着剤がいわゆる凝集（cohesive）破壊で剥がれ、ホットメルト接着剤が両側に残るのが望ましい。
ホットメルト接着剤に望まれる特性は下記特性である：
（１）ホットメルト接着剤とＰＥ層またはバインダー層との間（場合によっては３層または５層）の接着性が優れていること、
（２）破断を容易にするためにホットメルト層は低凝集性であること、
（３）開封時に凝集破壊がホットメルト層だけで起こり、好ましくは溶着部だけで生じること、
【００３６】
（４）所定の（較正された）開口力および再密封強度であること、
（５）溶着層が透明で、熱成形後でも外観が変わらないこと、
（６）熱成形性に優れ、各層の間で剥離が生じないこと。
ホットメルト接着剤とＰＥ層またはバインダー層との間の接着性が悪いと開封時に層間剥離が生じてホットメルト接着剤が開封部の片面だけに残ることになるため、ホットメルト接着剤とＰＥ層またはバインダー層との間の接着は極めて優れたものであることが望ましい。
【００３７】
凝集性を過度に高くすると、ＰＥまたはバインダーに対するホットメルト接着剤の接着強度が大きくなって層間剥離を生じさせることになる。従って、ホットメルト層の凝集性は低いことが好ましい。
ホットメルト接着剤の接着性および凝集性の両方を高くすると、包装の開封が不可能になるか、開封が著しく困難になる。
消費者が包装された中味を見ることができるようにするためには透明にすることが望ましい。
また、一般的な機械が使用ができるようにするためには熱成形可能であるのが好ましい。
【００３８】
しかし、現在のホットメルト接着剤は凝集強度（cohesive strength）がかなり高い。
ホットメルト接着剤に充填剤または加工助剤を「ドープ」して、凝集強度を小さくし、および／または、剥がし易くすることも提案されている。しかし、そうすると包装材料の再密封強度が小さくなる（添加した充填剤は凝集性を示さない野で、再結合部の面積が小さくなる）。さらに、充填剤の混和によって製品の最終的透明度が損なわれる。
【００３９】
ホットメルト接着剤の２つの主成分すなわち熱可塑性エラストマーと粘着(tackifiant)樹脂を変え、特にこれらの組成比を変えることもできる。加える粘着樹脂の量を増やすと凝集性が小さくなる。しかし、そうするとＰＥ層またはバインダー層に対するホットメルト接着剤の接着性に影響がでる。粘着樹脂を過度に多量に用いるとホットメルト接着剤の溶融粘度は低下し、押出しまたは共押出しが極めて困難になる。
【発明の開示】
【発明が解決しようとする課題】
【００４０】
本発明の目的は、所定のバインダーまたはＥＶＡ樹脂またはメタロセンＰＥタイプの非エラストマーポリマーを従来のホットメルト接着剤に添加することによって上記の問題を解決することにある。
【課題を解決するための手段】
【００４１】
本発明は、少なくとも１種のホットメルト接着剤と、少なくとも１種のバインダーとから成る新規なバインダー組成物を提供する。
【発明を実施するための最良の形態】
【００４２】
以下、本発明とその変形例を詳細に説明する。
本発明で用いるホットメルト接着剤は従来のもので、特に、エラストマーをベースとするものや、非エラストマーの他のポリマー、例えばＥＶＡをベースとするものである。このホットメルト接着剤は溶融状態で変形（（共）押出し）できないものでもよく、溶剤または水相に稀釈するものでもよい。
【００４３】
一般にホットメルト接着剤は下記を含むが、これに限定されるものではない：
ａ）ポリマー、例えばＥＶＡ、ＰＥ、ＰＰ、ＥＥＡ（エチレン／エチルアクリレート）および熱可塑性エラストマーまたはゴム(スチレン−ブタジエン、スチレン−イソプレンまたはスチレン−エチレン−ブタジエンタイプのブタジエンスチレン（ブロック）コポリマー、またはブタジエンをベースにしたポリマー、例えばＮＢＲまたはエチレン−プロピレンコポリマー、例えばＥＰＲ)。配合物中のポリマー含有率は５〜５０％で、その機能は接着性(極性)、バリヤ性、光沢、機械強度、柔軟性および粘度調節にある。
【００４４】
ｂ）粘着樹脂（タッキファイア）、脂肪族または芳香族の天然樹脂または石油起源の樹脂（ロジンエステル、テルペンまたはテルペンフェノール樹脂）。配合物中の粘着樹脂の含有率は０〜４５％である。粘着樹脂は加熱時の粘着および接着性を増加させ、凝集力を調整する。
ｃ）パラフィンおよび蝋、配合物中の含有率は２０〜８０％。パラフィンおよび蝋はホットメルト接着剤のバリヤ性、光沢性、剛性、価格、滴化点および硬度を調節する役割をする。
【００４５】
ｄ）可塑剤、配合物中の含有率は０〜１０％。可塑剤は冷却時の粘着性を増加させ、ホットメルト接着剤の柔軟性および粘度を調整する。
ｅ）抗酸化剤、配合物中の含有率は０．２〜１０％。抗酸化剤は加熱および冷却時に成分を安定化する。
ｆ）充填剤、紫外線（酸化）防止性、難燃性、抗アレルギー性、流動性等の特性が要求されるときに配合物に添加される。
エラストマーと粘着樹脂とから成る感圧性ホットメルト接着剤を用いるのが好ましい。この感圧性接着剤は下記の混合物である：
（i）  ４０〜８０％の熱可塑性エラストマー、
（ii）  ２０〜６０％の粘着樹脂、
（iii）３０％以下の他の成分：可塑化用オイル、酸化防止剤、添加剤等。
【００４６】
このような感圧性ホットメルト接着剤の例としてはアトフィンドリー（Ato Findley）社のM3062（メルトフローインデックス  １９０℃／２．１６ｋｇ、５．３ｇ／１０分）が挙げられる。
【００４７】
本発明で用いられるバインダーも従来のものである。このバインダーは当業者が非相溶性の２層のポリマーを互いに結合するためのポリマーと考えているものに相当する。
例としては、必要に応じて不飽和カルボン酸誘導体で変性された(コ)ポリオレフィンを挙げることができる（変性は共重合、３元共重合またはグラフトで行う）。バインダーの例としては下記が挙げられるが、これらに限られるものではない：
【特許文献３３】
欧州特許出願第Ａ−２１０３０７号、
【００４８】
【特許文献３４】
欧州特許出願第Ａ−３３２２０号、
【００４９】
【特許文献３５】
欧州特許第２６６９９４号、
【００５０】
【特許文献３６】
フランス国特許出願第Ａ−２１３２７８０号、
【００５１】
【特許文献３７】
欧州特許第Ａ−１７１７７７号、
【００５２】
【特許文献３８】
米国特許第Ｐ−４５８４７７号、
【００５３】
【特許文献３９】
米国特許第Ｐ−４７６２８９０号、
【００５４】
【特許文献４０】
米国特許第Ｐ−４９６６８１０号、
【００５５】
【特許文献４１】
米国特許第Ｐ−４４５２９４２、
【００５６】
【特許文献４２】
米国特許第Ｐ−３６５８９４８号。
【００５７】
バインダーの例としては以下が挙げられる：
１）下記のように官能化されたエチレンまたはプロピレンのホモポリマー、
２）メタロセンポリエチレンそのまままたは混合物、
３）エチレンとプロピレン、ブテン、ヘキセンまたはオクテンとのコポリマー（必要に応じて無水マレイン酸がグラフトされたエチレン−プロピレンコポリマーを混合できる。このエチレン／α−オレフィンコポリマーは例えば３５〜８０重量％のエチレンを含み、無水物のグラフト度はコポリマーの全重量の０．０１〜１重量％、例えば０．０５〜０．５重量％）、
【００５８】
４）コポリマーの全重量に対して４０重量％以下の酢酸ビニルを含むエチレン／ビニル酢酸コポリマー（ＥＶＡ）（無水マレイン酸をグラフトまたは３元共重合でマレイン化したものでもよく、任意成分のグラフトした無水マレイン酸は０．０１〜１重量％、３元共重合した無水マレイン酸は０．１〜１０重量％含む、このコポリマーを「ＥＶＡ樹脂」という）、
【００５９】
５）エチレン／アルキル（メタ）アクリレート（メチルアクリレート、エチルアクリレート、ｔ−ブチルアクリレート等）／無水マレイン酸のコポリマー（アルキル(メタ)アクリレートはコポリマーの全重量の４０重量％以下、無水マレイン酸は０．０１〜１０重量％）、
【００６０】
６）無水物の全部または一部をグリシジルメタクリレートに代えた上記ポリマー、
７）ポリオレフィン（官能化前のもの）またはＥＰＲ、ＥＰＤＭ等のエラストマーで稀釈された上記ポリマー、
８）前記のものの混合物。
【００６１】
好ましいバインダーはＥＶＡをベースとしたもので、特に無水マレイン酸をグラフトしたバインダーと、メタロセンＰＥをベースにしたバインダーである。
本発明の一つの実施例では、バインダーはホットメルト接着剤で用いられるものと同じ種類の（同一でも同一でなくてもよい）粘着樹脂を含む。バインダーの量は例えば４０重量％以下にすることができる。この変形例は元のバインダーが粘着樹脂を含まない場合に有用で、この場合にはバインダーの添加で最終生成物中の粘着樹脂の最終含有量を下げることができる。すなわち、粘着樹脂をバインダーに添加することが最終生成物中の粘着樹脂含有率を開始ホットメルト接着剤中の含有率とほぼ同一にする。
【００６２】
ホットメルト接着剤／バインダーの組み合わせは当業者が各組成に応じて容易に決めることができる。ＳＩＳまたはＳＢＳブロックコポリマーをベースにしたホットメルト接着剤の場合には、ＥＶＡベースのバインダーが適している。ＥＶＡベースのバインダーは一般に大部分のホットメルト接着剤と相溶性である。
【００６３】
本発明の変形例では、ホットメルト接着剤に例えばＥＶＡタイプの他の樹脂が直接添加される。この場合には、ホットメルト接着剤の構成ポリマーが非エラストマー系ポリマーと、エラストマー系ポリマーとを含むと考えることができる（従って、本発明はエラストマー系ポリマーと非エラストマー系ポリマーの２つのポリマーから成るポリマーホットメルト接着剤をカバーする）。本発明の２成分系ポリマーホットメルト接着剤は、例えばＥＶＡ、ＰＥ、ＰＰおよびＥＥＡの中から選択される少なくとも１種の非エラストマー系ポリマーと、スチレンブロックコポリマー型の熱可塑性エラストマーまたはゴム、ＮＢＲ等のブタジエンベースのポリマーまたはＥＰＲ等のエチレンプロピレンコポリマーの中から選択される少なくとも１種のエラストマー系ポリマーとから成る。エラストマー／非エラストマーの重量比は例えば１００／０〜（０は除く）５０／５０、好ましくは９５／５〜８０／２０の広範囲に変えることができる。非エラストマー系樹脂をホットメルト接着剤に加える場合には上記の比率の計算で添加した樹脂を考慮に入れる必要がある。
【００６４】
本発明には、バインダーをホットメルト層に添加したもの（「ホットメルト接着剤／バインダー」）と、ホットメルト接着剤をバインダー層に添加したもの（「バインダー／ホットメルト接着剤」）との２つの実施例がある。これら２つの実施例を同時に実施してもよいが、別々にするのが好ましい。
【００６５】
第１の実施例（「ホットメルト接着剤／バインダー」）の組成物は２０〜９９重量％の少なくとも１種のホットメルト接着剤と、８０〜１重量％の少なくとも１種のバインダーを含むのが好ましく、さらに好ましくは６０〜９０重量％のホットメルト接着剤と、４０〜１０重量％のバインダーを含むのが好ましい。
第２の実施例（「バインダー／ホットメルト」）の組成物は２０〜９９重量％の少なくとも１種のバインダーと、８０〜１重量％の少なくとも１種のホットメルト接着剤を含むのが好ましく、さらに好ましくは６０〜９０重量％のバインダーと、４０〜１０重量％のホットメルト接着剤を含むのが好ましい。
【００６６】
ＥＶＡ樹脂の場合には、酢酸ビニルの含有率を変えることで上記樹脂のエラストマー特性を変えることもできる。
本発明の組成物の粘度は例えば１５０℃の温度で500,000Ps〜1000,000Psである。
混合物の製造条件も公知のもので、溶融混合するか、押出し機中でペレットを混合する。
【００６７】
本発明の組成物は公知の構造で用いられる。バインダー層の有無で５層または３層の下記構造がある：
１）下記（ａ）〜（ｃ）を含む多層構造体：
（ａ）ポリエチレン層、
（ｂ）本発明の組成物から成る層（ホットメルト接着剤／バインダーまたはエラストマー系および非エラストマー系ポリマーをベースとする２成分系ポリマーホットメルト接着剤）、
（ｃ）ポリマー層、好ましくはＰＥ、
【００６８】
２）下記（ａ）〜（ｅ）を含む多層構造体：
（ａ）ポリエチレン層、
（ｂ）バインダー層、
（ｃ）本発明の組成物から成る層（ホットメルト接着剤／バインダー）、
（ｄ）バインダー層、
（ｅ）ポリマー層、好ましくはＰＥ、
[（ｂ）層および（ｄ）層のバインダーと組成物（ｃ）に含まれるバインダーは同一でも異なっていてもよいが、全て同じ樹脂をベースとするのが好ましい]
【００６９】
３）下記（ａ）〜（ｅ）を含む多層構造体：
（ａ）ポリエチレン層、
（ｂ）本発明の組成物から成る層（バインダー／ホットメルト接着剤）、
（ｃ）ホットメルト層、
（ｄ）本発明の組成物から成る層（バインダー／ホットメルト接着剤）、
（ｅ）ポリマー層、好ましくはＰＥ、
[（ｂ）層および（ｄ）層のバインダーと組成物（ｃ）に含まれるバインダーは同一でも異なっていてもよいが、全て同じ樹脂をベースとするのが好ましい]。
【００７０】
最後の構造は、ホットメルト接着剤の凝集力が比較的低い場合に適している。すなわち、バインダー層を加えることによって界面の接着が改良され、剥がす力がホットメルト接着剤まで伝わり易くなる。この場合、開封力および伝播力はホットメルト接着剤の接着力の直接の関数である。この実施例にはホットメルト層を厚くすることができる。
上記構造ではバインダーをＥＶＡ（無水マレイン酸がグラフトされたものでもよい）またはメタロセンＰＥにするのが好ましい。
【００７１】
４）下記（ａ）〜（ｅ）を含む多層構造体：
（ａ）ポリエチレン層、
（ｂ）バインダー層、好ましくはＥＶＡおよび／またはメタロセンＰＥをベースにしたバインダー層、
（ｃ）本発明組成物から成る層（エラストマー系ポリマーと非エラストマー系ポリマーとをベースにした２成分系ポリマーのホットメルト接着剤）、
（ｄ）バインダー層、好ましくはＥＶＡおよび／またはメタロセンＰＥをベースとしたバインダー層、
（ｅ）ポリマー層、好ましくはＰＥ。
ＥＶＡは無水マレイン酸がグラフトされていてもよい。
【００７２】
前記構造体は公知の方法を用いて製造できる。前記構造体を製造する種々の方法の中では共押出し（平板）、共押出し（被覆）等が挙げられる。
本発明構造体は公知の任意タイプの再密封可能な包装材料に用いることができる。この構造体は容器または蓋の一体部分として、バッグ製造時の溶着できるフィルムとして、あるいは、熱成形されていてもよいバッグ、ドイパック、ＦＦＨまたはＦＦＶの包装製品、蓋、トレー等の包装材料の全部または一部として用いることができる。本発明構造体は特に下記特許の対象である包装材料に適用できる：
【特許文献４３】
国際特許出願ＷＯ−Ａ−９７１９８６７号、
【００７３】
【特許文献４４】
米国特許出願Ａ−４６７３６０１号、
【００７４】
【特許文献４５】
フランス国特許出願Ａ−２６６９６０７号、
【００７５】
【特許文献４６】
欧州特許出願Ａ−０６６１１５４号、
【００７６】
【特許文献４７】
国際特許出願ＷＯ−Ａ−９３０８９８２号、
【００７７】
【特許文献４８】
米国特許出願Ｐ−５０６１５３２号、
【００７８】
【特許文献４９】
米国特許出願Ａ−３３３５９３９号、
【００７９】
【特許文献５０】
米国特許出願Ａ−５０８９３２０号、
【００８０】
【特許文献５１】
米国特許出願Ａ−４９１３３０７号、
【００８１】
【特許文献５２】
米国特許出願Ａ−５３８２４７２号、
【００８２】
【特許文献５３】
米国特許出願Ａ−５１４５７３７号、
【００８３】
【特許文献５４】
英国特許出願Ａ−１５３６４２８号、
【００８４】
【特許文献５５】
英国特許出願Ａ−１４６１６９８号、
【００８５】
【特許文献５６】
米国特許出願Ａ−４２８０６５３号、
【００８６】
【特許文献５７】
米国特許出願Ａ−４３８１８４８号、
【００８７】
【特許文献５８】
米国特許出願Ａ−４４３８８５０号、
【００８８】
【特許文献５９】
欧州特許出願Ａ−０５５４１５２号、
【００８９】
【特許文献６０】
米国特許出願Ａ−４６９３３９０号、
【００９０】
【特許文献６１】
米国特許出願Ａ−４８０１０４１号、
【００９１】
【特許文献６２】
米国特許出願Ａ−４８５８７８０号、
【００９２】
【特許文献６３】
米国特許出願Ａ−３９４６８７２号、
【００９３】
【特許文献６４】
米国特許出願Ａ−５６８６１２７号、
【００９４】
【特許文献６５】
米国特許出願Ａ−５３１６６０３号、
【００９５】
【特許文献６６】
米国特許出願Ａ−５１７８２９３号、
【００９６】
【特許文献６７】
米国特許出願Ａ−３４５４２１０号、
【００９７】
【特許文献６８】
国際特許出願ＷＯ−Ａ−９６４０５０４号、
【００９８】
【特許文献６９】
英国特許出願Ａ−５１４５７３７号、
【００９９】
【特許文献７０】
国際特許出願ＷＯ−Ａ−９６４０５０４号、
【０１００】
【特許文献７１】
欧州特許出願Ａ−０４０３３９３号、
【０１０１】
【特許文献７２】
欧州特許出願Ａ−０３０６９８２号、
【０１０２】
【特許文献７３】
米国特許出願Ａ−５７４７１２７号、
【０１０３】
【特許文献７４】
欧州特許出願Ａ−１００６０５６号。
【０１０４】
本発明は特に、少なくとも３層（すなわち開口部エッジの溶着部に沿って溶着された溶着層、バリヤを形成する外層および本発明組成物から成る中間の接着剤層）から成るシートを有し、溶着層の開口部エッジに沿った溶着部の剥離強度が溶着層と接着剤層との間の接着力より大きく、開口部を開封する最初の動作で溶着部が開口部エッジ側に残り、溶着層の残りと接着剤層とから分離して接着剤層の一部分が露出し、溶着部に再び接触させて容器を再度密封することができるような、開口部エッジに沿ってシートが溶着された包装材料に適用することができる（接着剤は片面だけでもよいが、凝集破壊のために両面に形成するのが好ましい）。しかし、これに限定されるものではない。
【０１０５】
本発明構造体はさらに、容易に開封でき、容易に再密封可能なドイパック（自立パウチ、例えば洗剤の詰め替えパック）に適用できる。本発明構造体を用いることによって高価で、製造時に取り付けるのが困難な（漏れの危険がある）ジップ（ZIP、登録商標）を付ける必要が無くなる。本発明構造体はさらに、射出成形されたポットおよびトレーの被覆に使用できる。本発明構造体はさらに、ＦＦＨ型の水平機械（例えば、長期保存用パン、チーズ用）で包装する構造体の溶着剤として用いることもできる。
本発明は上記構造体から成る再密封が可能な包装材料を提供する。
【０１０６】
本発明の再密封可能な包装材料の第１実施例は下記（Ａ）と（Ｂ）：
（Ａ）支持層、複合化可能（compleable）層、上記の本発明組成物の層および剥離可能な溶着層を有する容器と、
（Ｂ）上記容器に対向した、第２の溶着層と第２の支持層とを有する蓋と
から成り、溶着層が溶着部に沿って溶着されている。
【０１０７】
本発明の再密封可能な包装材料の第２施例は下記（Ａ）と（Ｂ）：
（Ａ）支持層と、この層に支持せれた上記の明構造体（この構造体は上記の通り、一般にはＰＥの溶着層を含む）とを有する容器と、
（Ｂ）上記容器に対向した、第２の溶着層と第２の支持層とを有する蓋と
から成り、溶着層が溶着部に沿って溶着されている。
本発明はさらに、前記包装材料で蓋と容器が逆になった包装材料を提供する。
【０１０８】
本発明の再密封可能な包装材料の第３施例は下記（Ａ）と（Ｂ）：
（Ａ）支持層、複合化可能層、上記の本発明組成物の層および剥離可能な溶着層から成る蓋と、
（Ｂ）上記容器に対向した、第２の溶着層と第２の支持層とを有する容器と
から成り、溶着層が溶着部に沿って溶着されている。
【０１０９】
本発明の再密封可能な包装材料の第４施例は下記（Ａ）と（Ｂ）：
（Ａ）支持層と、この支持層に支持された上記の本発明構造体（この構造には上記の通り一般にＰＥの溶着層が含まれる）とから成る蓋と、
（Ｂ）この蓋と対向した、第２の溶着層と第２の支持層とから成る容器と、
から成り、溶着層が溶着部に沿って溶着されている。
本発明はさらに、上記包装材料で蓋と容器が逆になった包装材料を提供する。
【０１１０】
本発明の再密封可能な包装材料の第５施例は下記（Ａ）と（Ｂ）：
（Ａ）支持層、複合化可能層、上記の本発明組成物の層および剥離可能な溶着層から成る第１のフィルムと、
（Ｂ）この第１のフィルムと対向し、第１のフィルムと同一の第２のフィルム、
から成り、溶着層が溶着部に沿って溶着されている。
【０１１１】
本発明の再密封可能な包装材料の第６施例は下記（Ａ）と（Ｂ）：
（Ａ）支持層と、この支持層に支持された上記の本発明構造体（この構造には上記の通り一般にＰＥの溶着層が含まれる）とから成る第１のフィルムと、
（Ｂ）この第１のフィルムと対向し、第１のフィルムと同一の第２のフィルム、
から成り、溶着層が溶着部に沿って溶着されている。
【０１１２】
支持層と複合化可能層との間、第２支持層と第２溶着層との間等には必要に応じて例えばポリウレタン等から成る接着層を設けることができる。
この構造は特に包装材料の下側トレーに用いられる。すなわち、この実施例ではＰＥＴまたはＰＶＣ等の支持体に上記構造体を設けるのが好ましい。
支持フィルムは包装材料に機械的特性と、気体、水蒸気および臭気に対する遮断性を与える。支持フィルムとしてはポリオレフィン（注型ＰＰ、延伸ＰＰ、ＰＥ）、ポリアミド（注型ＰＡ、コポリアミド、単軸または二軸延伸ＰＡ）、スチレンプラスチック（結晶性ＰＳ、耐衝撃ＰＳ、延伸ＰＳ）、ＰＶＣ、含浸または非含浸紙、ポリエステル（注ＰＥＴ、延伸ＰＥＴ、結晶性ＰＥＴ、ＰＥＴ  Ｇ）、アルミニウム、含浸フィルム（ＰＶＤＣ、ＰＶＡ等で含浸）、金属化フィルム（アルミニウム、アルミナ、ＳｉＯx等）を挙げることができる。
【０１１３】
本発明構造体は支持体に支持するのが好ましい。この場合の本発明実施例では先ず構造体を共押出しで作り、次いでこの構造体を種々の方法で支持体上に支持させる。この操作は貼合せ法、押出し貼合せ法、加熱カレンダー加工または押出し被覆等によって行なうことができる。複合化可能層が補助バインダー層を受ける。
最初の２つの方法ではバインダー層を本発明構造体と支持体との間に入れて、接着力を良くする。
【０１１４】
貼合せ法の場合には、構造体を共押出しした後、冷間条件下で（例えば各フィルムの溶融温度より低い温度で）支持体上に貼合せる。バインダー層は接着剤、特にポリウレタン接着剤、特にポリエーテルまたはポリエステルタイプのものがよく、これらは溶剤で稀釈されていてもよい。複合化可能層はコロナ処理するのが好ましい。
【０１１５】
押出し貼合せ法の場合には、構造体を共押出しした後、（特に冷間条件下で）支持体上に貼合せる。構造体と支持体との間には好ましくは押出によってバインダー層を設ける。このバインダー層は上記タイプの共押出し用バインダーにすることができる。このバインダーは支持体より低い溶融温度を有するのが好ましい。押出し貼合せ法はバインダーが接着剤の代わりに用いられること以外は貼合せ法に似ている。複合化可能層のコロナ処理は任意である。
【０１１６】
加熱カレンダー加工の場合には、構造体を共押出しした後に予め作ったフィルムをカレンダー加工で加熱して支持体に直接貼り付ける。各層は加熱され互いに接着する。この場合には複合化可能層で確実に結合できるので補助的なバインダー層は（使用可能であるが）不用である。この複合化可能層は例えばＶＡの含有率が高いＥＶＡ層にすることができる。複合化可能層のコロナ処理は必要なく、望ましくもない。
【０１１７】
押出し被覆の場合には、共押出された構造を（必要に応じて補助的バインダー層と一緒に）熱いうちに支持体（例えばＰＥＴフィルム）上に直接貼り付ける。
本発明構造の複合化可能層はコロナ処理によってその表面張力を３８〜４４ダイン（すなわち３８〜４４ｍＮ／ｍ）にするのが好ましい。
【０１１８】
公知の方法とは逆に、本発明構造体の層、バインダー層および支持体で構成される組立体を一緒に共押出ししないのが好ましい。
構造体を支持体上に取り付けた後に上記の組立体を加熱成形するのが好ましい。
最終包装材料は、蓋を容器(トレー)に溶着するか、バッグを作る場合は2枚のフィルムを互いに溶着することで得られる。
【０１１９】
本発明の包装材料は容器（Ａ）と蓋（Ｂ）とから成る。
容器（Ａ）は支持層（１）と、複合化可能層（２）（一般にはこの２層間の接着層をさらに含む）と、本発明組成物をベースにしたバインダー層（３）と、剥離可能な溶着層（４）とで構成される。容器には必要に応じて支持層（１）と複合化可能層（２）との間にバインダー層（７）を設けることができる。この容器（Ａ）の二次構造は層（２）、（３）および（４）から成る構造である。
蓋（Ｂ）は支持層（６）と、溶着層（５）とから成る。剥離可能な溶着層（４）と溶着層（５）は互いに接している。蓋（Ｂ）の層（５）と（６）の間には必要に応じてバインダー層（８）を設けることができる。蓋（Ｂ）は例えば溶着具（蓋側に設置された一方のみが加熱されるのが好ましい）を用いたスタンピングによって容器（Ａ）に溶着される。容器（Ａ）および蓋（Ｂ）は溶着領域すなわち溶着部（Ｄ）で変形する。この変形は厚さの縮小および／または変化によって特徴付けられ、所定層の軟化および／または溶融によって生じる。この結果、溶着部の端部に沿って構成要素の流れを生じる。溶着領域（溶着部Ｄ）が弱化領域になる。一般に蓋（Ｂ）の支持層の成分は溶着層（５）の成分の融点より高い融点を有するので、蓋（Ｂ）の支持層（６）は溶着によってほとんど影響を受けない。同様のことが蓋（Ｂ）のバインダー層（８）にもいえる。このことは容器（Ａ）の支持層（１）およびバインダー層（７）にも当てはまる。すなわち、上記の蓋側の片方のみの溶着具を加熱するケースでは、支持層（１）およびバインダー層（７）は熱源から離れている。
【０１２０】
溶着条件（時間、温度、圧力）は剥離可能な溶着層（４）および溶着層（５）に変形が生じるように通常の方法で調節できる。一般に、本発明組成物をベースにした層（３）はその性質から可撓性があり且つ構造（Ｃ）の厚さのか主要部分を占めるため、一般には厚さ方向には溶融または流れを生じない。すなわち、本発明組成物をベースとする層が実質的に全ての変形を支持する。複合化可能層（２）は一般に変形せず、弱化することはない。従って、溶着部の所の弱化は主として剥離可能な溶着層（４）で生じ、その一部が本発明組成物をベースとする層の生じることもある。溶着層（５）は脆弱性ではなく、その引裂強度は層（４）の引裂強度および本発明組成物をベースとする層（３）の凝集力よりも大きい。包装材料を開封すると、容器にその力が伝わり、最も脆弱な層すなわち剥離可能な溶着層（４）および本発明組成物をベースとする層の厚さの一部が破断する。
【０１２１】
この破断は溶着部（Ｄ）（スタンプ領域）の両側で起こる。すなわち、剥離可能な溶着層（９）と本発明組成物をベースとする層（３）の一部（１０）とから成るストリップが引き裂かれ、蓋（Ｂ）の溶着層に溶着したまま残る。包装材料の容器（Ａ）および蓋（Ｂ）の各内面には、再密封を可能にする本発明組成物をベースとする層（３）の一部が残る。すなわち、引裂き部に対応する上記２つの領域を互いに対面させ、加圧することによって包装材料を再度密封させることができる。再密封力（接着剤の再結合力）は再密封のために加える力に比例する。一般に、剥離によって本発明組成物をベースとする層の破断面は不規則になり、真珠光沢効果によってわずかに混濁した色になる。圧力を加えて引裂き領域を再び透明にすると再密封力は最大となる。事実、この場合は接着層の連続性が再生され、接着層は表面真珠光沢を全く示さない。再度の開封／再密封操作でも上記操作と同じ事が起こる。
【０１２２】
本発明の全ての層は必要に応じて下位層を有することができる。すなわち、支持層を２つのＰＥＴの層にし、この間に印刷インクの層とバインダーの層とを配置することができる。さらに、複合化可能層を例えばＶＡ含有率が高いＥＶＡ層とＰＥ層（接着側）とで構成することができる。この補助層は強化層の役目をすることができる。
以下、本発明の実施例を示すが、本発明が下記実施例に限定されるものではない。比率は重量比率である。
【実施例】
【０１２３】
本実施例では下記成分を用いた：
ＰＥ１：滑剤、アンチブロック剤（５重量％）を含むＭＥ  ＰＥ、
ＰＥ２：滑剤、アンチブロック剤（４重量％）を含むＬＤＰＥ、
Ｌ１：無水マレイン酸をグラフトしたＥＶＡベースのバインダー層（アトフィナ社のオレバック（OREVAC、登録商標)）
Ｌ２：ＥＶＡベースのバインダー層（デュポン社のバイネル（BYNEL 11E554、登録商標)）
ＨＭ：ホットメルト接着剤M3062（Ato Findley社製）。
【０１２４】
実施例１、２(比較例)および実施例３、４(本発明実施例)
下記の多層構造体を製造した。
【０１２５】
【表１】
2004526810.tif 000002
【０１２６】
チューブ押出し機の押出し条件は下記の通り：
ＰＥ１：          １７５〜１８５℃、
Ｌ１またはＬ２：  １６５〜１７５℃、
ＰＥ２：          １６５〜１７５℃、
接着剤：          １３５〜１４５℃、
ヘッドとダイ：    １６０〜１７５℃。
【０１２７】
次に得られた多層構造体を、溶剤を含む２成分系ポリウレタン接着剤の３μｍの層を介して４００μｍのＰＶＣシートと複合化した（ＰＥ１層は複合化可能で、コロナ処理してある）。最終構造体は下記条件下で熱変形した。
予備加熱温度：９０〜１２０℃、
溶着温度：    １６０±５℃、
溶着時間：    ２±０．５秒、
溶着圧：      ５±０．５バール。
【０１２８】
トレーの溶着後、開口力および再密封力（２００ｍｍ／分の引張り速度で）をテストした。また、接着剤の剥離タイプの特性を調べて、層間剥離か、凝集破壊かを決定した。結果は下記表にまとめた。
【０１２９】
【表２】
2004526810.tif 000003
【０１３０】
実施例１と２（比較例）では層間剥離が起こり、実施例３と４（本発明）ではホットメルト接着剤の所に破断が見られた。後者の場合の破断は開口部の両面にホットメルト接着剤が存在することで特徴付けられる。これは両面に接着剤が存在するということで特徴付けられる。
実施例１(比較例)および実施例５、６（本発明）
【０１３１】
【表３】
2004526810.tif 000004
【０１３２】
押出し条件は実施例１に記載のものと同じである。
得られた多層構造体を実施例１と同じ方法で複合化した。
トレーの溶着後、実施例１と同じ条件下でテストし、結果を下記表にまとめた。
【０１３３】
【表４】
2004526810.tif 000005
【０１３４】
実施例５、６では、実施例３、４と同じようにホットメルト接着剤の所に破壊が起こった。すなわち、これらの実施例では破壊開口部の両面上にホットメルト接着剤が存在することによって特性付けられる。また、開口部の両面上に接着剤が存在するということで特性付けられる。
【国際公開パンフレット】
2004526810.tif 000006
2004526810.tif 000007
2004526810.tif 000008
2004526810.tif 000009
2004526810.tif 000010
2004526810.tif 000011
2004526810.tif 000012
2004526810.tif 000013
2004526810.tif 000014
2004526810.tif 000015
2004526810.tif 000016
2004526810.tif 000017
2004526810.tif 000018
2004526810.tif 000019
2004526810.tif 000020
2004526810.tif 000021
2004526810.tif 000022
2004526810.tif 000023
2004526810.tif 000024
2004526810.tif 000025
2004526810.tif 000026
2004526810.tif 000027
2004526810.tif 000028
2004526810.tif 000029
2004526810.tif 000030
2004526810.tif 000031
2004526810.tif 000032
2004526810.tif 000033
【手続補正書】
【提出日】平成14年11月18日(2002.11.18)
【手続補正１】
【補正対象書類名】明細書
【補正対象項目名】特許請求の範囲
【補正方法】変更
【補正の内容】
【特許請求の範囲】
【請求項１】
下記(ａ)〜(ｃ)：
(ａ)ポリエチレン層、
(ｂ)ホットメルト接着剤とバインダーとの組成物の層、
(ｃ)ポリマー層、
から成り、上記のホットメルト接着剤とバインダーとの組成物が少なくとも1種のホットメルト接着剤と、少なくとも1種のポリマーバインダーとから成り、このホットメルト接着剤はホットメルト接着剤の重量に対して下記重量比（i）〜（iii）を有することを特徴とする多層構造体：
（i）４０〜８０％の熱可塑性エラストマー、
（ii）２０〜６０％の粘着樹脂、
（iii）３０％以下の添加剤。
【請求項２】
下記(ａ)〜(ｅ)：
(ａ)ポリエチレン層、
(ｂ)バインダー層、
(ｃ)ホットメルト接着剤とバインダーとの組成物の層、
(ｄ)バインダー層、
(ｅ)ポリマー層、
から成り、層（ｂ）および（ｄ）のバインダーと組成物（ｃ）に含まれるバインダーは同じでも異なっていてもよく、上記のホットメルト接着剤とバインダーとの組成物は少なくとも1種のホットメルト接着剤と、少なくとも1種のポリマーバインダーとから成り、上記ホットメルト接着剤はホットメルト接着剤の重量に対して下記重量比（i）〜（iii）を有することを特徴とする多層構造体：
（i）４０〜８０％の熱可塑性エラストマー、
（ii）２０〜６０％の粘着樹脂、
（iii）３０％以下の添加剤。
【請求項３】
下記(ａ)〜(ｅ)：
(ａ)ポリエチレン層、
(ｂ)ホットメルト接着剤とバインダーとの組成物の層、
(ｃ)ホットメルト接着剤層、
(ｄ)ホットメルト接着剤とバインダーとの組成物の層、
(ｅ)ポリマー層、
から成り、層（ｂ）および（ｄ）のバインダーと組成物（ｃ）に含まれるバインダーは同じでも異なっていてもよく、上記のホットメルト接着剤とバインダーとの組成物が少なくとも1種のホットメルト接着剤と、少なくとも1種のポリマーバインダーとから成り、ホットメルト接着剤はホットメルト接着剤の重量に対して下記重量比（i）〜（iii）を有することを特徴とする多層構造体：
（i）４０〜８０％の熱可塑性エラストマー、
（ii）２０〜６０％の接着樹脂、
（iii）３０％以下の添加剤。
【請求項４】
ホットメルト接着剤とバインダーとの組成物が２０〜９９重量％のホットメルト接着剤と、８０〜１重量％のバインダーとから成る請求項１〜３のいずれか一項に記載の多層構造体。
【請求項５】
ホットメルト接着剤とバインダーとの組成物が６０〜９０重量％のホットメルト接着剤と、４０〜１０重量％のバインダーとから成る請求項４に記載の多層構造体。
【請求項６】
ホットメルト接着剤とバインダーとの組成物が２０〜９９重量％のバインダーと、８０〜１重量％のホットメルト接着剤とから成る請求項６に記載の多層構造体。
【請求項７】
ホットメルト接着剤とバインダーとの組成物が６０〜９０重量％のバインダーと、４０〜１０重量％の接着剤から成る請求項６に記載の多層構造体。
【請求項８】
ホットメルト接着剤とバインダーとの組成物中のバインダーがＥＶＡ樹脂をベースとするバインダーであり、ＥＶＡ樹脂には必要に応じて無水マレイン酸がグラフトされていてもよい請求項１〜７のいずれか一項に記載の多層構造体。
【請求項９】
ホットメルト接着剤とバインダーとの組成物中のバインダーがメタロセンＰＥをベースとするバインダーである請求項１〜８のいずれか一項に記載の多層構造体。
【請求項１０】
バインダーが粘着剤を含む請求項１〜９のいずれか一項に記載の多層構造体。
【請求項１１】
ホットメルト接着剤が少なくとも１種の非エラストマー性ポリマーと、少なくとも１種のエラストマー性ポリマーとから成る請求項１〜１２のいずれか一項に記載の多層構造体。
【請求項１２】
非エラストマー系ポリマーをＥＶＡ、ＰＥ、ＰＰ、ＥＥＡの中から選択し、および／または、エラストマー系ポリマーを熱可塑性エラストマーまたはスチレンブロックコポリマータイプのゴム、ブタジエンをベースとするポリマ−およびエチレン−プロピレンコポリマーの中から選択する請求項１１に記載の多層構造体。
【請求項１３】
各層の成分を共押出しすることを特徴とする請求項１〜１２のいずれか一項に記載の多層構造体の製造方法。
【請求項１４】
請求項1〜１２のいずれか一項に記載の多層構造体を有することを特徴とした再密封可能な包装材料。
【請求項１５】
下記(Ａ)と（Ｂ）：
（Ａ）支持層、複合化可能層、ホットメルト接着剤とバインダーとの組成物の層および剥離可能な溶着層から成る容器と、
（Ｂ）第２の溶着層と第２の支持層から成る、上記容器と対向した蓋と、
から成り、上記溶着層が溶着部に沿って溶着されている再密封可能な包装材料であって、ホットメルト接着剤とバインダーとの組成物が少なくとも1種のホットメルト接着剤と、少なくとも1種のポリマーバインダーとから成り、ホットメルト接着剤はホットメルト接着剤の重量に対して下記重量比（i）〜（iii）を有することを特徴とする包装材料：
（i）４０〜８０％の熱可塑性エラストマー、
（ii）２０〜６０％の接着樹脂、
（iii）３０％以下の添加剤。
【請求項１６】
下記(Ａ)と（Ｂ）：
（Ａ）支持層、複合化可能層、ホットメルト接着剤とバインダーとの組成物の層および剥離可能な溶着層から成る蓋と、
（Ｂ）第２の溶着層と第２の支持層から成る、上記蓋と対向した容器と、
から成り、上記溶着層が溶着部に沿って溶着されている再密封可能な包装材料であって、ホットメルト接着剤とバインダーとの組成物が少なくとも1種のホットメルト接着剤と、少なくとも1種のポリマーバインダーとから成り、ホットメルト接着剤はホットメルト接着剤の重量に対して下記重量比（i）〜（iii）を有することを特徴とする包装材料：
（i）４０〜８０％の熱可塑性エラストマー、
（ii）２０〜６０％の接着樹脂、
（iii）３０％以下の添加剤。
【請求項１７】
下記(Ａ)と（Ｂ）：
（Ａ）支持層、複合化可能層、ホットメルト接着剤とバインダーとの組成物の層および剥離可能な溶着層から成る第１のフィルムと、
（Ｂ）この第１のフィルムと対向した第１のフィルムと同一な第２のフィルムと、
から成り、前記溶着層が溶着部に沿って溶着されている再密封可能な包装材料であって、ホットメルト接着剤とバインダーとの組成物が少なくとも1種のホットメルト接着剤と、少なくとも1種のポリマーバインダーとから成り、ホットメルト接着剤がホットメルト接着剤の重量に対して下記重量比（i）〜（iii）を有することを特徴とする包装材料：
（i）４０〜８０％の熱可塑性エラストマー、
（ii）２０〜６０％の接着樹脂、
（iii）３０％以下の添加剤。
【請求項１８】
ホットメルト接着剤とバインダーとの組成物が２０〜９９重量％のホットメルト接着剤と、８０〜１％のバインダーとから成る請求項１５〜１７のいずれか一項に記載の再密封可能な包装材料。
【請求項１９】
ホットメルト接着剤とバインダーとの組成物が６０〜９０重量％のホットメルト接着剤と、４０〜１０％のバインダーとから成る請求項１８に記載の再密封可能な包装材料。
【請求項２０】
ホットメルト接着剤とバインダーとの組成物が２０〜９９重量％のバインダーと、８０〜１％のホットメルト接着剤とから成る請求項１５〜１７のいずれか一項に記載の再密封可能な包装材料。
【請求項２１】
ホットメルト接着剤とバインダーとの組成物が６０〜９０重量％のバインダーと、４０〜１０％のホットメルト接着剤とから成る請求項２０に記載の再密封可能な包装材料。
【請求項２２】
ホットメルト接着剤とバインダーとの組成物中のバインダーがＥＶＡ樹脂をベースとするバインダーであり、ＥＶＡ樹脂には必要に応じて無水マレイン酸がグラフトされていてもよい請求項１５〜２１のいずれか一項に記載の再密封可能な包装材料。
【請求項２３】
ホットメルト接着剤とバインダーとの組成物中のバインダーがメタロセンＰＥをベースとするバインダーである請求項１５〜２１のいずれか一項に記載の再密封可能な包装材料。
【請求項２４】
バインダーが粘着剤を含む請求項１５〜２１のいずれか一項に記載の再密封可能な包装材料。
【請求項２５】
ホットメルト接着剤が少なくとも１種の非エラストマー性ポリマーと、少なくとも１種のエラストマー性ポリマーとから成る請求項１５〜２４のいずれか一項に記載の包装材料。
【請求項２６】
非エラストマー系ポリマーをＥＶＡ、ＰＥ、ＰＰ、ＥＥＡの中から選択し、および／または、エラストマー系ポリマーを熱可塑性エラストマーまたはスチレンブロックコポリマータイプのゴム、ブタジエンをベースとするポリマ−およびエチレン−プロピレンコポリマーの中から選択する請求項１１に記載の多層構造体。
【請求項２７】
下記(Ａ)と（Ｂ）：
（Ａ）支持層と、この支持層に支持された請求項１〜１２のいずれか一項に記載の多層構造体とから成る容器と、
（Ｂ）第２の溶着層と第２の支持層から成る、上記容器と対向した蓋と
から成り、上記溶着層が溶着部に沿って溶着されていることを特徴とする再密封可能な包装材料。
【請求項２８】
下記(Ａ)と（Ｂ）：
（Ａ）支持層と、この支持層に支持された請求項１〜１２のいずれか一項に記載の多層構造体とから成る蓋と、
（Ｂ）第２の溶着層と第２の支持層から成る、上記蓋と対向した容器と
から成り、上記溶着層が溶着部に沿って溶着されていることを特徴とする再密封可能な包装材料。
【請求項２９】
下記(Ａ)と（Ｂ）：
（Ａ）支持層と、この支持層に支持された請求項１〜１２のいずれか一項に記載の多層構造体とから成る第１のフィルムと、
（Ｂ）この第１のフィルムと対向し、第１のフィルムと同一な第２のフィルムと
から成り、上記溶着層が溶着部に沿って溶着されていることを特徴とする再密封可能な包装材料。
【国際調査報告】
2004526810.tif 000034
2004526810.tif 000035
2004526810.tif 000036
2004526810.tif 000037
2004526810.tif 000038
2004526810.tif 000039
2004526810.tif 000040
2004526810.tif 000041